(57)【特許請求の範囲】
【請求項１】
連続的な水性相および分散相を有する水性エマルジョンを製造し、そして重合可能な物質をエマルジョンの分散相中で重合してマイクロカプセルを製造することを含んでなるマイクロカプセルの製造方法であって、分散相が重合可能な物質を含有し、そしてエマルジョンの製造を界面活性剤および鋳型生成剤の分散液の存在下で実施し、鋳型生成剤が
ａ）１もしくはそれ以下のスパンを有するか、または
ｂ）その多分散度が、光相関性分光学分析法により測定して、0.15もしくはそれ以下であるような
粒子寸法分布を有し、そして鋳型生成剤および界面活性剤が、エマルジョンの分散相の沈着が分散された鋳型生成剤の粒子上で生じて鋳型生成剤の粒子寸法分布がエマルジョンの粒子寸法分布のための鋳型を与えるようなものである方法。
【請求項２】
鋳型生成剤が
ａ）１もしくはそれ以下のスパンを有するか、または
ｂ）その多分散度が、光相関性分光学分析法により測定して、0.1もしくはそれ以下であるような
粒子寸法分布を有する請求の範囲第１項に記載の方法。
【請求項３】
エマルジョンの粒子寸法分布が多様式である請求の範囲第１項または第２項に記載の方法。
【請求項４】
鋳型生成剤が二様式の粒子寸法分布を有する請求の範囲第３項に記載の方法。
【請求項５】
鋳型生成剤が重合体ラテックスである請求の範囲第１〜４項のいずれかに記載の方法。
【請求項６】
水性エマルジョンの平均粒子寸法が５マイクロメートルもしくはそれ以下である請求の範囲第１〜５項のいずれかに記載の方法。
【請求項７】
分散相が揮発性溶媒を含有し、そして方法が該沈着後に該溶媒を揮発させる段階を含む請求の範囲第１〜６項のいずれかに記載の方法。
【請求項８】
分散相が有害生物防除剤を含んでなる請求の範囲第１〜７項のいずれかに記載の方法。
【請求項９】
鋳型生成剤が最終的エマルジョンの分散相の10〜50重量％を構成する請求の範囲第１〜８項のいずれかに記載の方法。
【請求項１０】
請求の範囲第１〜９項のいずれかに記載の方法によれ製造されるマイクロカプセル。
【発明の詳細な説明】
本発明は水性エマルジョンの製造に関しそして特に予測可能な粒子寸法および／または予測可能な粒子寸法分布を有するそのようなエマルジョンの製造に関する。
この方法は調節された粒子寸法分布を有する農業用組成物、例えば有害生物防除剤エマルジョンなどの製造に特に適するが、調節された粒子寸法のエマルジョンが最終生成物としてまたは例えば微球などの如き他の生成物の製造における中間体として必要な種々の他の用途も見いだされている。
本発明に従えば、エマルジョンの製造中に既知の粒子寸法および／または粒子水性分布を有しており、その粒子が生成する水性エマルジョンの粒子寸法および／または粒子寸法分布のための鋳型（template）を生成するような粒子固体のラテックスまたは分散液の如き物質を使用することにより、調節された粒子寸法分布を有する非水性分散相を有する水性エマルジョンを製造できることを我々は発見した。そのような物質はここでは「鋳型生成剤（templating agents）」と称する。
本発明における使用に適する鋳型生成剤は、適当な界面活性剤の存在下で所望するエマルジョンの生成用鋳型を与える物質である。無機充填剤などを鋳型生成剤として使用してもよいが、鋳型生成剤が重合体分散液、特に水性ラテックスであることが特に好ましく、その理由はそれが予測可能な寸法および粒子寸法分布のラテックス粒子を製造するための比較的直接的な工程であるからである。
鋳型生成剤は本発明の水性エマルジョンの製造において多くの方法で使用できる。好適な態様では、最終的エマルジョンの１種もしくはそれ以上の分散相成分のエマルジョンを、適当な界面活性剤を使用して、鋳型生成剤の存在下で製造する。他の態様では、最終的エマルジョンの分散相を構成しようとする成分からエマルジョンを製造することができ、そしてこのエマルジョンを次に適当な界面活性剤の存在下で鋳型生成剤と組み合わせる。
鋳型生成剤および界面活性剤は、エマルジョンの分散相の沈着が分散された鋳型生成剤の粒子上で起きるように選択される。このようにして鋳型生成剤の粒子寸法分布が生成するエマルジョンの粒子寸法分布用の鋳型を与える。
この方法により、鋳型生成剤の粒子寸法分布の適当な調節によって生成する水性エマルジョンの粒子寸法分布を調節することができる。
両者とも容易に再現可能であり且つ容易に調節される粒子寸法および粒子寸法分布を有するエマルジョンを製造することは従来方法によっては非常に困難である。それとは対照的に、本発明に従い使用できる鋳型生成剤の多くは調節が容易でありそして特に狭い粒子寸法分布を有するかまたは多様式（multimodal）（例えば二様式（bimodal））の粒子寸法分布を有する粒子寸法分布で容易に製造することができる。
本発明の基礎をなす驚異的な発見は、鋳型生成剤が使用される時には、生成する水性エマルジョンの粒子寸法分布が使用される鋳型生成剤の粒子寸法分布の形状を非常に良く反映することである。特に、狭い粒子寸法分布を有する鋳型生成剤が使用される時には、製造されるエマルジョンの粒子寸法分布は相応して狭くなる。
WO89/03135は安定化された水で希釈可能な有害生物防除組成物を開示しており、そこではラテックスが安定剤として使用されている。しかしながら、この参考文献には安定化用ラテックスの粒子寸法分布が最終的エマルジョンの粒子寸法分布用の鋳型を与えるという示唆はない。実質的に単分散性であるか多様式性であるエマルジョンを製造する可能性の示唆もない。
EP−Ａ−0483416は種々の物質、例えば染料および光学的明色化剤が充填された水性ラテックス組成物の製造を開示している。これも、ラテックスの粒子寸法分布を使用して生成する重合体状エマルジョン用の鋳型を与えることの示唆はない。同様に、単分散性または多様式性のエマルジョンの製造の示唆もない。
従って、本発明の第一の面では、非水性分散相を有する水性エマルジョンの粒子寸法および粒子寸法分布をその製造中に調節する方法が提供され、そこではエマルジョンの製造は鋳型生成剤の分散液および界面活性剤の存在下で実施され、そしてエマルジョンの粒子寸法および粒子寸法分布の調節は、分散された鋳型生成剤の粒子上で分散相の沈着を生じさせて鋳型生成剤の粒子寸法分布が最終的エマルジョンの粒子寸法分布のための鋳型を与えるように鋳型生成剤および界面活性剤を選択することにより行われる。
分散液の粒子寸法分布の幅は多くの方法により特性規定することができる。約0.5マイクロメートルより大きい中央値粒子寸法を有する粒子に関しては、粒子寸法分布の幅は典型的には
0003635091.tif 000002
と定義された「スパン」により特性規定され、ここでＤ（10）、Ｄ（50）およびＤ（90）はそれぞれ容量部分分布曲線における10％、50％および90％点における粒子直径を表す。そのような測定はレーザー回折技術を使用して、例えばマルバーン・マスターサイザー（Malven Mastersizer）TM装置を使用して、行うことができる。
約0.5マイクロメートルより小さい中央値粒子寸法を有する粒子に関しては、粒子寸法分布の幅は典型的には「多分散度」（polydispcrsity）により、例えば光子相関性分光分析（photon correlation spectroscopy）技術を使用して、例えばマルバーン・ゼタサイザー（Malvern Zetasizer）TMまたはマルバーンHi−CTM装置を使用して特性規定される。多分散度はこの技術により規定される実験的に決められた相関性関数から誘導することができる。
多分散度を決定するためには、測定された相関性関数Ｙ（ｔ）を最初に累乗級数
Ｙ（ｔ）＝Ａ＋Bt＋Ct2＋・・・・・・
［式中、ｔは遅延時間である］
に適合させ、そして次に多分散度は
0003635091.tif 000003
として定義される。
約0.5マイクロメートルの粒子寸法に関しては、光子相関性分光学またはレーザー回折技術を使用してもよい（しかし、この２つの技術により測定された結果は各場合とも完全には一致しないかもしれない）。
ここで使用される「単分散性」（monodisperse）という語は、そのスパン（以上で定義されている）が２もしくはそれ以下の、好適には１もしくはそれ以下の値を有するかまたはそれが0.15もしくはそれ以下の、好適には0.1もしくはそれ以下の多分散度（以上で示されている通りに測定される）を有するという条件を満たす分散液を意味する。
本発明に従うと、鋳型生成剤そしてその結果として生成する水性エマルジョンは以上で定義されているように好適には単分散性である。
従って、本発明の第二の面では、実質的に単分散性粒子を有する分散性の非水性相を有する水性エマルジョンの製造方法が提供され、そこではエマルジョンの製造は鋳型生成剤の分散液および界面活性剤の存在下で実施され、鋳型生成剤は実質的に単分散性粒子寸法分布を有し、そして界面活性剤の性質および量は、分散された鋳型生成剤の粒子上で分散相の沈着を生じさせて鋳型生成剤の粒子寸法分布が生成するエマルジョンの粒子寸法分布用の鋳型を与えるようなものである。
他の態様では、鋳型生成剤は多様式、例えば二様式の寸法分布を有するように製造してもよい。この方法によると、同じ多様式または二様式の粒子寸法分布を反映する水性エマルジョンを製造することができる。
従って、本発明の他の面では、多様式の粒子寸法分布を有する分散された非水性相を有する水性エマルジョンを製造する方法が提供され、ここでエマルジョンの製造は鋳型生成剤の分散液および界面活性剤の存在下で実施され、鋳型生成剤は多様式粒子寸法分布を有しており、そしてここで界面活性剤の性質および量は分散された鋳型生成剤の粒子上で分散相の沈着を引き起こして鋳型生成剤の粒子寸法分布が生成するエマルジョンの粒子寸法分布用の鋳型を与えるようなものである。
以下でさらに詳細に記載するように、本発明に従い製造されるエマルジョンはマイクロカプセルなどの製造において使用することができる。マイクロカプセルの製造に関しては多くの技術が存在するが、実質的に単分散性である小さい粒子寸法（例えば5000nm以下）のマイクロカプセルを製造することは一般的に困難である。従って、本発明の別の好適な態様では、鋳型生成剤は5000nmもしくはそれ以下の平均粒子寸法を有していることもできる。
以上で示したように、ここで本発明の組成物に関連して使用される「分散液」（dispersion）という語は、その範囲内に該鋳型生成剤および界面活性剤を使用して製造される本質的に液体である物質のエマルジョンおよび固体粒子の分散液の両者を含むことを意味する。そのような固体分散液は、例えば、以上で記載したようなエマルジョンを製造しそして次に種々の手段によりエマルジョン粒子を固化させることにより得られる。
本発明における使用に適する核生成剤は、適当な界面活性剤の存在下で所望するエマルジョンの生成用の鋳型を与える物質である。無機充填剤などを鋳型生成剤として使用できるが、鋳型生成剤が重合体分散液、特に水性ラテックスであることが特に好ましい。
ここで使用される「ラテックス」という語は重合体粒子の水中の安定な懸濁液を意味する。特別な例は、水性懸濁乳化重合方法で製造される重合体懸濁液、および後−分散された懸濁液、例えばポリウレタン類およびエチルセルロース分散液である。
本発明に従う鋳型生成剤としての使用に適するラテックスは好適には30〜20,000nm、より好適には10〜5,000nmの粒子寸法を有する。
好適なラテックスはスチレン、アルキルスチレン類、イソプレン、ブタジエン、アクリロニトリル、アクリル酸低級アルキル類、塩化ビニル、塩化ビニリデン、低級カルボン酸およびアルファ、ベータ−エチレン系不飽和カルボン酸の重合体および共重合体であり、内部に共重合された３種もしくはそれ以上の異なる単量体種を含有する重合体も含まれ、ここで重合体状粒子の寸法は30〜20,000nmの、好適には100〜5,000nmの範囲である。希望により例えば０〜10％の如き少量の二官能性単量体を使用して重合体を橋かけ結合することもできる。
ラテックスは最初のエマルジョンを製造する時に存在していてもよく、この場合にはエマルジョン小滴がラテックスと生成するやいなや結合し始める。或いは、最終的に生ずるであろう分散相を水の存在下で界面活性剤と組み合わせることによりエマルジョンを最初に製造し、そしてこのようにして製造されたエマルジョンをその後にラテックスと組み合わせることもできる。生ずる粒子寸法直径における増加は沈着が鋳型生成剤の粒子の表面上で全部起きるとして予測されるものである。
出願人は本発明の製造の特定理論に拘束されることは望まないが、鋳型生成剤中への分散相の最初の加入は膨潤または吸収の機構により起きるものではないことが信じられる。それ故、鋳型生成剤上の分散相の沈着による粒子寸法における増加は鋳型生成剤の既知の粒子寸法および寸法分布の照合、並びに加えられる分散相の量により容易に計算することができる。
驚くべきことに、この方法で沈着させうる分散相の量は鋳型生成剤の合計量と比べて非常に大きいことが見いだされた。典型的には、分散相対鋳型生成剤の容量比は100:1程度の大きさであってよく、10:1の容量比（鋳型生成剤粒子中の約2.2倍の寸法増加を生ずる）は急速に且つ容易に得られる。
分散相は好適にはそれがエマルジョンを生成すると思われる物質の適当な溶媒中溶液の形状をとる。例えば、有害生物防除剤の適当な水非混和性溶媒中溶液を製造し、そして次に溶媒を適当な界面活性剤と一緒に鋳型生成剤の存在下で乳化することにより有害生物防除剤のエマルジョンを製造するために本発明の方法を使用することができる。
或いは、分散相は単一の化学的化合物の形状をとることもでき、それは常温において液体であるかまたはそれが融解する温度に加熱される。後者の適当な例はクロルピリフォス有害生物防除剤であり、それは本発明によると均一で且つ小さい粒子寸法分布で製造することができる。
水非混和性溶媒が使用される時には、水非混和性溶媒の性質は加えたい物質の性質および鋳型生成剤の性質により変化するであろう。しかしながら、特定例は芳香族液体、特にアルキル置換されたベンゼン類、例えばキシレンまたはプロピルベンゼン留分、並びに混合されたナフタレンおよびアルキルナフタレン留分；鉱油、置換された芳香族有機液体、例えばフタル酸ジオクチル；ケロセン、ポリブテン類；種々の脂肪酸のジアルキルアミド類、特に脂肪酸のジメチルアミド類、例えばカプリル酸のジメチルアミド；塩素化された脂肪族および芳香族炭化水素類、例えば1,1,1−トリクロロエタンおよびクロロベンゼン、グリコール誘導体のエステル類、例えばジエチレングリコールのｎ−ブチル、エチル、またはメチルエーテルのアセテート、ジプロピレングリコールのメチルエーテルのアセテート、ケトン類、例えばイソフォロンおよびトリメチルシクロヘキサノン（ジヒドロイソフォロン）およびアセテート生成物、例えばヘキシル−、またはヘプチルアセテート、並びに植物性油から誘導される溶媒、例えば脂肪酸エステル類、例えばオレイン酸メチルである。好適な有機液体はキシレン、プロピルベンゼン留分、ジヒドロイソフォロン、およびオレイン酸メチルである。
溶媒は、本発明の好適な態様に従うと、揮発性物質、例えば揮発性炭化水素、例えばプロパンまたはブタンであってもよい。この方法によると、揮発性溶媒を沈着後に揮発させることができ、調節された量の溶質が残る。溶質は、例えば、有害生物防除剤であってもよく、そしてある態様ではフィルム−生成重合体を含んで重合体の殻を揮発性溶媒の揮発時に生成させてもよい。
或いは、分散相が反応性単量体、オリゴマー、またはプレポリマーを含んでいて分散された粒子からのマイクロカプセルなどの製造を促進させてもよい。
本発明に従い製造されるエマルジョンは、非常に高い内部相容量留分においても、長期間にわたり安定性であるようである。分散相粒子の直径は鋳型生成剤粒子寸法および使用される非水性相の量に基づく簡単な計算により容易に決定することができる。
本発明に従うエマルジョンは、例えば、燃料エマルジョンなどの製造における用途も見いだされ、それはアエロゾル小滴寸法が単分酸性であるならさらに均一で且つ少量の有害物質の放出を伴い燃焼する。
鋳型生成剤粒子のコーティングが行われる予測できる方法により、エマルジョンを製造するために使用される非水性相中での低濃度の活性物質を使用しそして次に使用した溶媒を蒸発させることにより、非常に少量の活性物質を正確に分配させることができる。
同様に、重合可能な単量体などを使用しそして次に単量体、オリゴマー、またはプレポリマーを実質的に重合するという上記の技術を使用することにより、非水性相の予測される沈着厚さの計算および使用する単量体の濃度の知識だけによって非常に正確に調節できる壁厚さを有する芯／殻粒子を製造することができる。
そのようなマイクロカプセルの製造において使用される非水性相は仕上げカプセルの壁のための選択された量の可塑剤を含有して仕上げマイクロ可塑剤の放出速度を調節することができる。
さらに他の態様では、物質を非水性相の中に含ませることができ、それをある時間後に自然にまたは連続相のある適当なパラメーター、例えばpH、イオン強度、または他の反応物の添加を変更して連続相と反応させることができる。例えば、シリケート、チタネート、ジルコネートなどの有機誘導体を非水性相中で使用しそして次にその場で加水分解させてセラミック先駆体粒子を製造することができる。そのような場合には、鋳型生成剤は上記のラテックスの如き重合体分散液であってもよく、または例えばシリカもしくは他の無機物質であってもよい。製造された緑色のセラミック粒子の単分散度は最終的なセラミック物質上の機械的性質に関して実質的な利点をもたらすことができる。
さらに別の態様では、鋳型生成剤は不溶性顔料粒子（有機または無機）であってもよく、そして非水性相は前記の如くフィルム生成重合体であってもよい。従って本発明の方法を使用して粒子寸法および粒子寸法分布に関して正確に調節されたコーテイングされた顔料粒子を製造することができる。重合体フィルムは顔料を含有する塗料が乾燥した時に含有粒子の調節された空間を与える。これは仕上げ表面に対して改良された外観を与える。顔料粒子上のフィルム生成コーテイングの厚さは非常に正確に決められるため、例えば特別な着色効果を生ずるための光学的干渉を使用して、フィルムコーテイングの厚さを選択して特に好適な効果を与えることができる。同様に、高反射性または非反射性のコーテイングも容易に製造することができる。
本発明の方法に従い製造されるエマルジョンはそれら自身本発明に従う別の方法のための鋳型生成剤として使用することもできる。それにより多層コーテイングが容易に得られる。そのような層の１つもしくはそれ以上の中への適当な重合可能な単量体の加入を用いて、各々の殻が予測可能であり且つ規定された性質を有する複数の重合体殻を製造することができる。各沈着段階における非水性相の調節された厚さを沈着させる能力により、望ましい可能性、例えば異なるTg値を有する異なる層の供給が生じて、例えば良好な摩耗性質を一緒に有する優れた付着性が与えられる。特定表面と結合するためもしくはそのような表面から放出させるための特殊な化学的機能を有するように最も外側の相を製造することができ、または特殊な光学的効果を与えるように製造することもでき、ここでは連続する層をそれらの屈折率または屈折率増加分に関して選択して反射性および拡散力を最大もしくは最小にすることができる。
或いは、種々の層の性質を選択して特殊なレオロジー効果を有することもでき、そこでは各層の弾性および粘度を調節して異なる頻度における貯蔵および損失成分を最大または最小にすることもできる。
適当な電気的または機械的性質を有する成分の選択により、生成する粒子が電気−レオロジーまたは磁気−レオロジー効果を有するようにできる。
以上で示されたように、本発明の方法は有害生物防除剤（例えば、除草剤、殺昆虫剤、殺菌・殺カビ剤、または殺ダニ剤）のエマルジョンの製造用に特に適する。
本発明に従う組成物における使用に適する有害生物防除剤物質には下記のものが包含される：
アミトラズ（amitraz）
アジンフォス−エチル（azinphos−ethyl）
アジンフォス−メチル（azinphos−methyl）
ベンゾキシメート（benzoximate）
ビフェンスリン（bifenthrin）
ビナパクリル（binapacryl）
ビオレスメスリン（bioresmethrin）
クロルピリフォス（chlorpyrifos）
クロルピリフォス−メチル（chlorpyrifos−methyl）
シアノフォス（cyanophos）
シフルスリン（cyfluthrin）
シペルメスリン（cypermethrin）
ブロモフォス（bromophos）
ブロモプロピレート（bromopropylate）
ブタカルボキシム（butacarboxim）
ブトキシカルボキシン（butoxycarboxin）
クロルジメフォルム（chlordimeform）
クロロベンジレート（chlorobenzilate）
クロロプロピレート（chloropropylate）
クロロホキシム（chlorophoxim）
フェナミホス（fenamiphos）
フェノブカルブ（fenobucarb）
ガンマ−HCH（gamma−HCH）
メチダチオン（methidation）
デルタメスリン（deltamethrin）
ジコフォル（dicofol）
ジオキサベンザフォス（dioxabenzafos）
ジオキサカルブ（dioxacarb）
エンドスルファン（endosulfan）
EPN
エチオフェンカルブ（ethiofencarb）
ジノブトン（dinobuton）
テトラジフォン（tetradifon）
トラロメスリン（tralomethrin）
Ｎ−2,3−ジヒドロ−３−メチル−1,3−チアゾール−２−イリデン−2,4−キシリデン
パラチオンメチル（parathion methyl）
ホサロン（phosalone）
ホスフォラン（phosfolan）
ホスメット（phosmet）
プロメカルブ（promecarb）
レスメスリン（resmethrin）
テメフォス（temephos）
テトラメスリン（tetramethrin）
キシリルカルブ（xylylcarb）
アクリナスリン（acrinathrin）
アレスリン（allethrin）
ベンフラカルブ（benfuracarb）
ビオアレスリン（bioallethrin）
ビオアレスリンＳ（bioallethrin S）
ビオレスメスリン（bioresmethrin）
ブプロフェジン（buprofezin）
クロルフェンヴィンホス（chlorfenvinphos）
クロルフルラズロン（chlorflurazuron）
クロルメホス（chlormephos）
シクロプロスリン（cycloprothrin）
ベータシフルスリン（betacyfluthrin）
シハロスリン（cyhalothrin）
カムダ−シハロスリン（cambda−cyhalothrin）
アルファ−シペルメスリン（alpha−cypermethrin）
ベータ−シペルメスリン（beta−cypermethrin）
シフェノスリン（cyphenothrin）
デメトン−Ｓ−メチル（demeton−Ｓ−methyl）
ジクロルヴォス（dichlorvos）
ジスルフォトン（disulfoton）
エジフォンホス（edifenphos）
エンペンスリン（empenthrin）
エスフェンバレレート（esfenvalerate）
エトプロホス（ethoprophos）
エトフェンプロックス（ethfenprox）
エトリンホス（etrimphos）
フェナザクイン（fenazaquin）
フェニトロチオン（fenitrothion）
フェンチオカルブ（fenthiocarb）
フェンプロパスリン（fenpropathrin）
フェンチオン（fenthion）
フェンバレレート（fenvalerate）
フルシスリネート（flucythrinate）
フルフェノクスロン（flufenoxuron）
タウ−フルバリネート（tau−fluvalinate）
フォルモチオン（formothion）
ヘキサフルムロン（hexaflumuron）
ヒドロプレン（hydroprene）
イソフェンホス（isofenphos）
イソプロカルブ（isoprocarb）
イソキサチオン（isoxathion）
マラチオン（malathion）
メホスホラン（mephospholan）
メトプレン（methoprene）
メトキシクロル（methoxychlor）
メヴィンホス（mevinphos）
ペルメスリン（permethrin）
フェノスリン（phenothrin）
フェントエート（phenthoate）
ピリミホス−エチル（pirimiphos−ethyl）
ピリミホス−メチル（pirimiphos−methyl）
プロフェノフォス（profenofos）
プロパホス（propaphos）
プロパルガイド（propargite）
プロペタンフォス（propetamphos）
ピラクロフォス（pyrachlofos）
テフルスリン（tefluthrin）
テルブフォス（terbufos）
テトラクロリンホス（tetrachlorinphos）
トラロメスリン（tralomethrin）
トリアゾホス（triazophos）
ピラクロホス（pyrachlofos）
テフルスリン（tefluthrin）
テルブフォス（terbufos）
テトラクロリンホス（tetrachlorinphos）
トラロメスリン（tralomethrin）
トリアゾホス（triazophos）
下記の殺菌・殺カビ剤：−
ベナラキシル（benalaxyl）
ブピリメート（bupirimate）
カルボキシン（carboxin）
ドデモルフ（dodemorph）
ドジン（dodine）
フェナリモル（fenarimol）
ジタリンフォス（ditalimfos）
ミクロブタニル（myclobutanil）
ヌアリモル（nuarimol）
オキシカルボキシ（oxycarboxin）
ペンコナゾール（penconazole）
プロクロラズ（prochloraz）
トルクロフォス−メチル（tolclofos−methyl）
トリアジメフォン（triadimefon）
トリアジメノール（triadimenol）
アザコナゾール（azaconazole）
エポキシコナゾール（epoxyconazole）
フェンプロピモルフ（fenpropimorph）
ビテラノール（biteranol）
シプロコナゾール（cyproconazole）
テトラコナゾール（tetraconazole）
ジフェノコナゾール（difenoconazole）
ジメトモルフ（dimethomorph）
ジニコナゾール（diniconazole）
エトキシクイン（ethoxyquin）
エトリジアゾール（etridiazole）
フェンプロピジン（fenpropidin）
フルクロラリン（fluchloralin）
フルシラゾール（flusilazole）
イミベンコナゾール（imibenconazole）
ミクロブタニル（myclobutanil）
プロピコナゾール（propiconazole）
ピリフェノックス（pyrifenox）
テブコナゾール（tebuconazole）
トリデモルフ（tridemorph）
トリフルミゾール（triflumizole）
下記の除草剤：−
2,4−Ｄエステル類
2,4−DBエステル類
アセトクロル（acetochlor）
アクロニフェン（aclonifen）
アラクロル（alachlor）
アニロホス（anilophos）
ベンフルラリン（benfluralin）
ベンフレセート（benfuresate）
ベンスリド（bensulide）
ベンゾイルプロップ−エチル（benzoylprop−ethyl）
ビフェノックス（bifenox）
ブロモキシニルエステル類（bromoxynil esters）
ブロモキシニル（bromoxynil）
ブタクロル（butachlor）
ブタミフォス（butamifos）
ブトラリン（butralin）
ブチレート（butylate）
カルベタミド（carbetamide）
クロルニトロフェン（chlornitrofen）
クロルプロファム（chlorpropham）
シンメチリン（cinmethylin）
クレトジム（clethodim）
クロマゾン（clomazone）
クロピラリドエステル類（clopyralid esters）
CMPPエステル類
シクロエート（cycloate）
シクロキシジム（cycloxydim）
デスメジファム（desmedipham）
ジクロルプロップエステル類（dichlorprop esters）
ジクロフォップ−メチルジエタチル（diclofop−methyldiethatyl）
ジメタクロル（dimethachlor）
ジニトラミン（dinitramine）
エタルフルラリン（ethalfluralin）
エトフメセート（ethofumesate）
フェノブカルブ（fenobucarb）
フェノキサプロップエチル（fenoxaprop ethyl）
フルアジフォップ（fluazifop）
フルアジフォップ−Ｐ（fluazifop−Ｐ）
フルクロラリン（fluchloralin）
フルフェノキシム（flufenoxim）
フルメトラリン（flumetralin）
フルメトラリン（flumetralin）
フルオロジフェン（fluorodifen）
フルオログリコフェンエチル（fluoroglycofen ethyl）
フルオロキシピルエステル類（fluoroxypyr etsters）
フルレコールブチル（flurecol butyl）
フルロクロラリン（flurochloralin）
ハロキシフォップエトキシエチル（haloxyfop ehoxyethyl）
ハロキシフォップ−メチル（haloxyfop−methyl）
イオキシニルエステル類（ioxynil esters）
イソプロパリン（isopropalin）
MCPエステル類
メコプロップ−Ｐエステル類（mecoprop−P esters）
メトラクロル（metolachlor）
モナリド（monalide）
ナプロパミド（napropamide）
ニトロフェン（nitrofen）
オキサジアゾン（oxadiazon）
オキシフルオルフェン（oxyfluorfen）
ペンジメタリン（pendimethalin）
フェンイソファム（phenisopham）
フェンジファム（phenmedipham）
ピクロラムエステル類（picloram esters）
プレチラクロル（pretilachlor）
プロフルラリン（profluralin）
プロパクロル（propachlor）
プロパニル（propanil）
プロパイザフォップ（propaquizafop）
ピリデート（pyridate）
クイザロフォップ−Ｐ（quizalofop−Ｐ）
トリクロピルエステル類（triclopyr esters）
トリジファン（tridiphane）
トリフルラリン（trifluralin）
例えば硝化抑制剤（nitrification inhibitro）であるニトラピリン（nitrapyrin）の如き他の有害生物防除剤も使用できる。本発明の組成物は２種もしくはそれ以上の有害生物防除剤の混合物を含んでいてもよい。
有害生物防除剤は、それ自身有機微溶性であるか不溶性である有害生物防除剤化合物、例えばドデシルベンゼンスルホン酸サイヘキサチン（cyhexatin dodecylbenzene−sulphonate）、の有機可溶性誘導体であってもよい。
本発明の有害生物防除組成物は場合により添加剤、例えば好適には０％〜15％の量の凝固点降下剤、好適には０％〜５％の量のケーキ生成を防止するかまたは底部沈澱の再分散を助けるための流動助剤、好適には０％〜３％の量の濃稠化剤、並びに好適には０％〜１％の現場での貯蔵および使用条件下での全体的性質を改良するための泡消し剤を含んでいてもよい。
同様に、一般的な有害生物防除添加剤、例えば補助溶媒、活性物質または塩の浸透性を高めるための界面活性剤、を組成物中に加えて組成物の生物学的効果を維持または改良することもできる。これらは適宜油相または水相に加えることができる。
所望する小滴寸法を有する最初の水性エマルジョンを製造するためには、乳化剤（すなわち界面活性剤）を使用することが必要である。乳化剤は連続的な（水性）相の中に加えることができる（この場合には乳化剤は好適には12もしくはそれ以上の、普通は12〜20の親水親油性バランス（HLB）数を有する）。或いは、乳化剤を分散相に加えてもよい（この場合にはそれは好適には12より小さいHLB数を有する）。
ここで乳化剤として有利に使用できる界面活性剤は当技術の専門家により容易に決定することができ、そしてそれらには種々の非イオン性、アニオン性、カチオン性、または両性界面活性剤が包含され、或いは２種もしくはそれ以上の界面活性剤の配合物を使用してもよい。非水性相の乳化用に使用される界面活性剤は鋳型生成剤と相容性でなければならず、そして特に鋳型生成剤がラテックスであるならラテックスおよびラテックス組成物中に存在するかもしれない界面活性剤と相容性でなければならない。
適当な非イオン性界面活性剤の例には、ポリアルキレングリコールエーテル類、アルキルフェノール類、脂肪族アミン類、または脂肪酸と酸化エチレン、酸化プロピレンまたは酸化エチレンおよび酸化プロピレンの混合物との縮合生成物（例えば、ポリオールまたはポリオキシエチレンで可溶性にされた、エトキシル化されたアルキルフェノール類またはエトキシル化されたアリールもしくはポリアリールフェノール類およびカルボン酸エステル類）並びにポリビニルアルコール／ポリ酢酸ビニル共重合体が包含される。
適当なカチオン性界面活性剤には、第４級アンモニウム化合物および脂肪アミン類が包含される。
アニオン性界面活性剤には、アルキルアリールスルホン酸の油溶性（例えばカルシウム、アンモニウム）塩、硫酸化されたポリグリコールエーテルの油溶性塩、またはそれらと非イオン性界面活性剤との半エステル類および燐酸化されたポリグリコールエーテルの適当な塩が包含される。
好適な界面活性剤は水中油滴型エマルジョンを生成しそして安定化させるもの、例えばエトキシル化されたアルコール類、アルコキシル化されたアルキルフェノール類、ポリ酸化アルキレン共重合体およびポリビニルアルコール／ポリ酢酸ビニル共重合体である。界面活性剤は確実にエマルジョンは容易に製造されるが鋳型生成剤の凝固を引き起こさないのに十分な量である。この量は合計組成物の重量％で、一般的には少なくとも１％そして好適には２％〜15％、より好適には３％〜10％、そして最も好適には約５％である。
さらに別の態様では、分散相が重合可能な物質を含んでいてもよく、水性エマルジョンの生成後にこの重合可能な物質が重合され、それにより所望する粒子寸法分布のマイクロカプセルを生成する。
さらに別の態様では、最初にエマルジョンを分散相の固化温度より高い温度で製造しそして次に製造されたエマルジョンを該固化温度より下の温度に冷却することにより、生成したエマルジョン粒子をそれらの生成後に固化させることができる。
本発明を下記の実施例により説明する。実施例において、粒子寸法および粒子寸法分布は適宜マルバーン・ゼタサイザーまたはマルバーン・マスターサイザーを用いて測定された。マスターサイザーを用いて測定されたデータは「容量中央値直径」（VMD）として示され、関連する「スパン」が粒子寸法分布の測定値として示される。ゼタサイザーを用いて測定されたデータは「Ｚ−平均中項値」として示され、関連する「多分散度」値は装置ハンドブックに記載されている通りにして計算された。
実施例１
粒子寸法186nmおよび0.042の多分散度（マルバーン・ゼタサイザーによる）を有するスチレン／ブタジエン共重合体（ラテックス）（12.5g乾燥重量）の水性エマルジョンを鋳型生成剤として使用した。エマルジョンを水（39.3g）および非イオン性界面活性剤（商標Atlox 4991−5g）と混合して56.8gの合計重量を与えた。これに高剪断下でクロルピリフォス（28g）およびキシレン（15.2g）からなる油を加えた。10秒間の混合後に、生成物の粒子寸法を評価すると276nmであることが見いだされた（0.144の多分散度）。全ての油相が重合体ラテックスの周りに沈着したとすると粒子寸法に関する計算値は286nmであった。
実施例２
粒子寸法122nmおよび0.179の多分散度（マルバーン・ゼタサイザーによる）を有するスチレン／ブタジエン共重合体（ラテックス）（12g乾燥重量）の水性エマルジョンを鋳型生成剤として使用した。エマルジョンを水（43g）および非イオン性界面活性剤（Atlox 4991−5g）と混合して60gの合計重量を与えた。これに高剪断下でクロ間の混合後に、生成物の粒子寸法を評価すると191.7nmであることが見いだされた（0.051の多分散度）。全ての油相が重合体ラテックスの周りに沈着したとすると粒子寸法に関する計算値は191nmであった。実施例３
上記の実施例２の生成物を採取し（30g）そして水（25g）および非イオン性界面活性剤（Atlox 4991−5g）で希釈して60gとした。これに高剪断下でクロルピリフォス（26g）およびキシレン（14g）からなる40gの油を加えた。10秒間の混合後に、生成物の粒子寸法を評価すると（マルバーン・ゼタサイザー）293nmであることが見いだされ、0.042の多分散度であった。全ての油相がその前の油／重合体複合体の周りに沈着したとすると粒子寸法に関する計算値は289nmであった。
実施例４
980nmの粒子寸法、および0.42のスパン（マルバーン・マスターサイザーによる）を有するポリスチレンラテックス（6g乾燥重量）を水（20g）および非イオン性界面活性剤（Atlox 4991−5g）と混合した。25gの芳香族溶媒（商標Solvesso 200）を加え、そして混合物を振盪しそして放置して平衡化させた。粒子寸法を測定すると1640nmであることが見いだされ、0.20のスパンであった。全ての油相がラテックスの周りに沈着したとすると粒子寸法に関する計算値は1670nmであった。
実施例５
2250nmの粒子寸法、および0.73のスパン（マルバーン・マスターサイザーによる）を有するポリスチレンラテックス（7g乾燥重量）を水並びに非イオン性界面活性剤の混合物（Atlox 4991  1gおよびAtlox 4913  2g）と混合して56gの重量を与えた。これに3gのポリメチレンポリフェニルイソシアナート（PAPI）が溶解されたクロルピリフォス（20g）のキシレン（11g）中溶液を加えた。混合物を振盪しそして顕微鏡で評価した時に生成物が油で被覆されて平らに見えるようになるまで放置して平衡化させた。9gの水中の1gのジエチレントリアミンの添加により界面重縮合を行って20.0％重量／重量のクロルピリフォスを含有するマイクロカプセル組成物を生成した。粒子寸法を測定すると3700nmであることが見いだされ、0.75のスパンであった（マルバーン・マスターサイザーによる）。全ての油相がラテックスの周りに沈着しそして次に収縮なしにカプセル壁と縮合したとすると粒子寸法に関する計算値は3870nmであった。
実施例６
非水性相中のPAPIの添加なしで実施例５を繰り返して、顕微鏡試験によると約4000nmの粒子寸法を有するエマルジョンを製造した。油相をラテックスの表面から洗浄するための油相用の共溶媒としてのジプロピレングリコールモノメチルエーテルの添加で、直ちに（測定時間内に）約2000nmの粒子寸法を有する出発ラテックスが出現し、このことにより適当な共溶媒により油相が容易に除去できることが確認された。
実施例７
ポリエチレンラテックスの粒子寸法をゼタサイザーおよびHi−Ｃ装置により測定した。このラテックス（208g）を次に水（351g）および50gのアルコキシル化されたノニルフェニル非イオン性界面活性剤（商標Renex 95）で希釈した。この分散液に撹拌しながら、300g/lのクロルピリフォスを含有する調合物を製造するのに十分な461gのクロルピリフォスのキシレン中65％重量／重量溶液を加えた。
同様な方法で、同じラテックス、界面活性剤、および水（それぞれ165g/50g/199g）を含有する第二の分散液に、450g/lのクロルピリフォス調合物を製造するのに十分な大量（692g）のクロルピリフォスのキシレン中65％溶液を加えた。粒子寸法および多分散度をゼタサイザーおよびHi−Ｃ装置の両者により測定しそしてvmd計算値を実施例６の方法により測定した。結果は表１に示されている。
0003635091.tif 000004
実施例８
エチレン／酢酸ビニル／塩化ビニル三元共重合体ラテックスの粒子寸法をゼタサイザーおよびHi−Ｃ装置により測定した。このラテックス（140g）を次に水（200g）および界面活性剤（Atlox 4991−5g）で希釈し、そしてこの分散液に撹拌しながら420g/lのクロルピリフォスを含有する調合物を製造するのに十分な646gのクロルピリフォスのキシレン中65％重量／重量溶液を加えた。粒子寸法、多分散度およびvmd計算値を実施例７のとおり測定した。結果は表１に示されている。
実施例７および８は、一般的には粒子寸法直径の増加が粒子外部上の油相の沈着に量的に相応して起きることを示している。ゼタサイザー測定の一部（特に実施例８において）に対して注目される低い値は、油相の一部の溶解がゼタサイザーを用いる測定中に生じうるという事実により説明することができ、その理由はこの装置を用いる測定は典型的には比較的高い希釈度で行われるからである。
実施例９
実施例５のクロルピリフォスマイクロカプセルを２回の温室試験でその生物学的効果に関して試験した。比較調合物であるDURSBAN 4は商業的に入手可能なクロルピリフォスの480g/lの濃縮エマルジョンであった。DURSBAN 4および実施例５のサンプルの両者を試験植物に種々の適用割合（mgのクロルピリフォス／リットルで示される）で適用し、そしてコトン・リーフウォーム（cotton leafworm）およびアブラムシに対するそれらの効果をT0（最初の死亡）およびT7（調節された環境中で７日間の植物成長後の死亡）として評価した。結果は表２に示されている。別の試験では、14日間の期間にわたるコトン・リーフウォームに対する実施例５の生成物の効果を評価した。これらの結果も表２にまとめられている。
表２はコトン・リーフウォームおよびアブラムシに対するそれらの効果を示しており、そこではそれは死滅効果（T0日）においてはDURSBAN 4と少なくとも等しくそして残留性（T7日）においてはDURSBAN 4より優れていた。
100リットルの水当たり20gの各生成物を含有するクロルピリフォスのエマルジョンを畑植物に噴霧することにより、実施例５およびDURSBAN 4の別の畑比較を行った。処置した葉を適用後２〜12日にサンプル採取しそしてコトン・リーフウォームの幼虫を葉の上に供給することにより評価した処置の効果は、DURSBAN 4と比べて長い時間にわたる実施例５の改良された性能を示した。結果は表３に示されている。
0003635091.tif 000005
0003635091.tif 000006
0003635091.tif 000007
実施例５の生成物は、寸法が約4000nmのカプセルであるにもかかわらず、同様な性質を有するが広い粒子寸法分布（例えばスパン＞2.0）を有する他のカプセルとは異なり、沈降してチキソトロピー構造を形成する傾向を示さず、その構造はレオロジー添加剤の必要なしで振盪時に急速に破壊した。